(57)【特許請求の範囲】
【請求項１】
パルプ原料がリグノセルロース物質を蒸解した後のカッパー価が２０〜８０である未晒パルプを主成分とし、該パルプ原料１００質量部に対して、硫酸バンドを０．１〜２．０質量部及びコロイダルシリカを添加して抄紙し、コロイダルシリカを用紙中に０．０５〜２．０質量％含有せしめた事を特徴とする重袋用包装用紙。
【請求項２】
前記コロイダルシリカの含有量が０．２〜１．０質量％であることを特徴とする請求項１記載の重袋用包装用紙。
【請求項３】
前記コロイダルシリカの平均粒子径が１００ｎｍ以下である請求項１または２に記載の重袋用包装用紙。
【請求項４】
静摩擦係数が０．５５〜０．７０の範囲にあることを特徴とする請求項１〜３のいずれか１項に記載の重袋用包装用紙。
【発明の詳細な説明】
【技術分野】
【０００１】
本発明は、製袋工場等で重袋に加工されて使用される重袋用包装用紙に関し、さらに詳しく述べるならば、印刷及び製袋加工後に内容物を充填された袋を積載する際、あるいは搬送する際に発生する所謂、重袋滑りトラブルを生じ難い重袋用包装用紙に関するものである。
【背景技術】
【０００２】
製粉業、製糖業、化学品製造業などの粉体製品を製造する産業においては、重袋用包装用紙から製造された重袋内に粉体製品を充填し、これを何層にも積み重ねて貯蔵したり、あるいはパレットの上に積み重ねて積載して、フォークリフトで搬送し、トラックに積み込んで出荷している。このように粉体製品を充填した重袋を積み重ねた場合に、袋の表面が滑り易いと、積み重ねた袋が滑り落ち、搬送作業の大幅な能率低下となる。また、落下の衝撃により、破袋が起これば、重袋に充填された粉体製品が飛散し回収できずに大きな損失となる。該重袋の滑り落下はフォークリフトあるいはトラックが、カーブまたは急停止する時に起こりやすく、落下場所に人がいれば人身事故となる場合も考えられる。こうした重袋の滑り問題は生産性の低下だけでなく、重袋のユーザーのみならず製袋メーカーや製紙メーカーにとっても大きな事故につながる非常に大きな問題である。したがって、製袋作業性及び製袋後の品質を維持し、かつ滑らない重袋用に加工されて使用される重袋用包装用紙の開発が強く要望されている。
【０００３】
しかしながら、重袋用原紙として使用される重袋用包装用紙は、印刷、製袋、搬送工程で物理的な表面摩擦や化学的成分付着により滑りやすくなる機会が非常に多い。例えば、重袋用包装用紙の巻取から重袋を製造する製袋工場においては、原紙はその表面に商品名等を印刷された後、製袋機に送られて折込、糊付け、切断、底紙貼付け、ミシン掛け等の加工工程を経て重袋とされるが、印刷や加工工程では巻取りから繰り出された原紙の走行方向を変えるために多くのロールが配置され、その結果、原紙の表面が摩擦されて滑りやすくなる。また、通常の印刷インキには乾燥後の印刷面を滑らかにして印刷面を保護する目的でポリエチレン等が配合されているため、さらに油性インキの場合はビヒクルが紙に浸透するため、原紙表面は滑りやすい状態となる。重袋の搬送工程においても、ローラーコンベア等の搬出コンベアやパレタイザーの普及により搬送作業が自動化された結果、連続的な重袋の流れとなり、袋の表面が擦られる機会が増大している。
【０００４】
重袋用に使用される原紙（重袋用包装用紙）の表面を滑りにくくするために、従来から製紙業界では原紙製造段階の乾燥工程中にサイズプレスや噴霧ノズルなどを用い原紙表面に防滑剤を塗布あるいは噴霧する方法が種々試みられている。防滑剤としては、コロイダルシリカ系無機物（特許文献１）やスチレン−アクリル系共重合体の糊（特許文献２）等が主に使用されている。また、特定の粒子径分布を有する水和珪酸塩を填料として含有する未晒クラフト紙が提案されている（特許文献３）。さらに、製袋業界においても、主に多色印刷機でインキ１色分を防滑剤塗布用に使用している例が多い。また、製袋後の袋表面に防滑剤を塗布することも行われている。
【０００５】
しかしながら、原紙製造段階の乾燥工程で原紙表面に防滑剤を塗布または噴霧する方法は、ドライヤー部での汚れが著しく、製紙用カンバスやドライヤーシリンダーに付着蓄積して熱により変質した汚れが原紙に転移すると、原紙の商品価値がなくなってしまうという欠点がある。また、抄紙機によっては多くの品種の紙を抄造するため、重袋原紙抄造時に発生した防滑剤汚れが、テープ用原紙や食品用途の紙のように品質が厳しい品種に混入すると、製紙メーカーとしては信用失墜となる。粒径の大きなものは脱落する可能性があり、内容物に影響を与える恐れがある。さらに、原紙の片面に防滑剤を塗布した製品においては、製袋メーカーで防滑剤塗布面を袋の内側にして製造するとまったく無意味となってしまうという問題もある。
【０００６】
また、原紙に印刷するに際して印刷機で防滑剤を塗布する方法は、インキ転写前後の極めて短い時間に防滑剤の塗布が行われるため、最も滑りやすい印刷面への塗布ができず、絵柄印刷部の外側や袋の裏側にしか塗布する事ができない。さらに、製袋後の袋表面に防滑剤を塗布する方法は、袋１枚毎の作業となるため効率が悪い。
【先行技術文献】
【特許文献】
【０００７】
【特許文献１】特開２００２−１０５４０３号公報
【特許文献２】特開２００５−２０６９７６号公報
【特許文献３】特開平５−３２１１９８号公報
【発明の概要】
【発明が解決しようとする課題】
【０００８】
本発明の目的は、重袋用原紙の抄紙段階、あるいは製袋段階において、重袋用包装用紙の表面に防滑剤を塗布しなくても、粉体製品を充填した後に積み重ねても滑りにくい重袋を製造することができる包装用紙を提供することにある。
【課題を解決するための手段】
【０００９】
本発明は以下の各発明を包含する。
（１）パルプ原料がリグノセルロース物質を蒸解した後のカッパー価が２０〜８０である未晒パルプを主成分とし、該パルプ原料１００質量部に対して、硫酸バンドを０．１〜２．０質量部及びコロイダルシリカを添加して抄紙し、コロイダルシリカを用紙中に０．０５〜２．０質量％含有せしめた事を特徴とする重袋用包装用紙。
【００１０】
（２）前記コロイダルシリカの含有量が０．２〜１．０質量％である（１）に記載の重袋用包装用紙。
【００１１】
（３）前記コロイダルシリカの平均粒子径が１００ｎｍ以下である（１）または（２）に記載の重袋用包装用紙。
【００１２】
（４）静摩擦係数が０．５５〜０．７０の範囲にある（1）〜（３）のいずれか１項に記載の重袋用包装用紙。
【発明の効果】
【００１３】
本発明者らは、上述した従来技術の問題を化学的観点から鋭意研究した結果、コロイダルシリカおよび硫酸バンドの特定量を未晒パルプに内添して抄紙した包装用紙から製造した重袋は、これに粉体製品を充填して積み重ねたときに滑りにくくなることを見出し、本発明を完成するに至ったものである。
【発明を実施するための形態】
【００１４】
本発明の重袋用包装用紙には、引張強さ、破裂強度、引裂強度の点から、リグノセルロース物資と蒸解しただけで、漂白を行なわない未晒しパルプを主に原料として用いる。
パルプ原料となるリグノセルロース物質は広葉樹材、針葉樹材のいずれの材でもよく、また非木材でもよく、特に限定されるものではないが、針葉樹材は上記強度の点から特に好ましく、未晒し針葉樹パルプは原料パルプ中に８０質量％以上含有させる事が好ましい。
その他のパルプ原料としては各種のパルプが利用可であがるが、古紙パルプは古紙原料に、強度の高い茶模造紙から製造される古紙パルプが好ましい。
【００１５】
本発明において、蒸解工程におけるパルプ化法としては、特に限定されるものではないが、好適にはクラフト蒸解、ポリサルファイド蒸解、ソーダ蒸解、アルカリサルファイト蒸解等の公知の化学パルプ化法が用いられる。特に、パルプ品質（強度等）、未晒パルプ収率、蒸解廃液から熱量や蒸解薬品としてアルカリ分を回収できる方法として確立されていること等、また広範な原料木材などのリグノセルロース物質に適用でき、連続蒸解による迅速化を可能にするなどの利点を考慮すると、クラフト蒸解法が好適に用いられる。例えば、木材をクラフト蒸解する場合、クラフト蒸解白液の硫化度は５〜７５％、好ましくは２０〜３５％、有効アルカリ添加率は、木材絶乾質量に対して５〜３０質量％、好ましくは１０〜２５質量％である。
【００１６】
蒸解温度は１４０〜１７０℃、滞留時間５０〜３００分、液比２．５〜１０が好ましい。蒸解温度が１４０℃未満ではパルプ化が進行せず、１７０℃を超えるとパルプ収率が極端に低下するため好ましくない。
滞留時間が５０分未満ではパルプ化が進行せず、３００分を超えるとパルプ生産効率が悪化するために好ましくない。
液比２．５未満では木材チップが蒸解白液に漬かりきれずに未蒸解カスが増加し、液比１０を超えると生産効率が低下するため好ましくない。
【００１７】
蒸解方式は、連続蒸解法あるいはバッチ蒸解法のどちらでもよく、連続蒸解釜を用いる場合は、蒸解白液を分割で添加する蒸解法でもよく、その方式は特に問わない。バッチ蒸解法による蒸解ブロー時には、蒸解圧力でブローを行う蒸気ブロー方式と蒸解黒液の供給圧力でブローを行うコールドブロー方式がある。
【００１８】
本発明において、蒸解補助剤として公知のポリサルファイドや環状ケト化合物、例えばベンゾキノン、ナフトキノン、アントラキノン、アントロン、フェナントロキノン及び前記キノン系化合物のアルキル、アミノ等の核置換体、あるいは前記キノン系化合物の還元型であるアントラヒドロキノンのようなヒドロキノン系化合物、さらにはディールスアルダー法によるアントラキノン合成法の中間体として得られる安定な化合物である９，１０−ジケトヒドロアントラセン化合物等から選ばれた１種あるいは２種以上が添加されてもよく、その添加率は通常の添加率であり、例えば、木材チップの絶乾質量に対して０．００１〜１．５質量％である。また、その他の使用できる蒸解助剤としては、エチレンジアミンテトラ酢酸（ＥＤＴＡ）、ジエチレントリアミンペンタ酢酸（ＤＴＰＡ）等のキレート剤等が挙げられ、特に限定されるものではない。これらの蒸解助剤は、蒸解液と同様に分割添加することが可能であり、添加場所も限定されるものではない。
【００１９】
本発明において、蒸解パルプは洗浄、粗選及び精選工程を経て、必要に応じて公知のアルカリ酸素法により脱リグニンすることもできる。本発明において使用可能なアルカリ酸素法は公知の中濃度法あるいは高濃度法がそのまま適用できるが、現在、汎用的に用いられているパルプ濃度が８〜１５質量％で行われる中濃度法が好ましい。アルカリ酸素法におけるアルカリとしては、苛性ソーダあるいは酸化されたクラフト蒸解白液を使用することができ、酸素ガスとしては深冷分離法からの酸素、ＰＳＡ（Ｐｒｅｓｓｕｒｅ  Ｓｗｉｎｇ  Ａｄｓｏｒｐｔｉｏｎ）からの酸素、ＶＳＡ（Ｖａｃｕｕｍ  Ｓｗｉｎｇ  Ａｄｓｏｒｐｔｉｏｎ）からの酸素等が使用できる。
【００２０】
前記酸素ガスとアルカリは中濃度ミキサーにおいて中濃度のパルプスラリーに添加され、混合が十分に行われた後、加圧下でパルプ、酸素及びアルカリの混合物を一定時間保持できる反応塔へ送られ、脱リグニンされる。
酸素ガスの添加率はパルプ絶乾質量に対して０．５〜３質量％、アルカリ添加率は０．５〜４質量％、反応温度は８０〜１２０℃、反応時間は１５〜１００分、パルプ濃度は８〜１５質量％であり、その他の条件は公知のものが適用できる。本発明においてはアルカリ酸素処理による脱リグニン工程において、上記アルカリ酸素処理を連続して複数回行ってもよい。
【００２１】
アルカリ酸素処理が施されたパルプは次いで洗浄工程に送られ、洗浄処理される。この段階において、滑りに影響を及ぼす未晒パルプ中のステロールのエステル化合物の含有量が０．１質量％未満であることが好ましい。
【００２２】
上記のように本発明においては薬液濃度、アルカリ相当量、蒸解釜中の温度、圧力、時間を適宜調節してカッパー価（Ｋα）を２０〜８０となるように制御する。カッパー価が８０を超えると未蒸解物が増え、チリが多くなるため、好ましくない。逆にカッパー価が２０未満であると得られた包装用紙の引裂き強度が低下し過ぎ、好ましくない。
【００２３】
上記、カッパー価（Ｋα）が２０〜８０に調製した未晒しパルプを含有する原料パルプは、レファイナーでフリーネスを４００〜６００ｍｌＣＳＦ（カナダ標準フリーネス）に調製する。
４００ｍｌ未満では透気度が高くなり、破袋が発生する恐れがある。また、６００ｍｌを超えると引張強度が低下する恐れがあるので好ましくない。
【００２４】
本発明では、重袋の滑りを防止するために、重袋用包装用紙中にコロイダルシリカを０．０５〜２．０質量％、好ましくは０．２〜１．０質量％含有させる。コロイダルシリカを効率的に用紙中に含有させるために、原料パルプ１００質量部に対して、硫酸バンドを０．１〜２．０質量部の範囲で添加する。コロイダルシリカの含有量が０．０５質量％未満であると、粉体製品を充填した後に積み重ねると粉体製品が滑り易くなる。含有量が２．０質量％を超えると地合が悪化するほか高コストとなる。硫酸バンドの添加量が０．１質量部未満であるとコロイダルシリカのパルプ繊維への定着が悪くなり、滑りが発生するほかチリ等の欠点も増加する。添加量が２．０質量部を超えると抄紙機系内のｐＨが低くなり過ぎ、抄紙機を錆びさせてしまう等の問題を発生する。
【００２５】
本発明において用いられるコロイダルシリカは、ＳｉＯ２・ｘＨ２Ｏで表せられ、粒子形状は球状または球状に近い一次粒子が連結せずに独立して存在している一般的なコロイダルシリカ以外にも、粒子が連結した鎖状粒子、三次元網目構造を有するもの、非球状コロイダルシリカを使用することも出来る。
【００２６】
本発明において用いられるコロイダルシリカは粒子径１００ｎｍ以下のものを用い、好ましくは５０ｎｍ以下、より好ましくは２０ｎｍ以下である。コロイダルシリカの粒子径は１μｍ以下で製造されるが、１００ｎｍを超えると粒子の比表面積が小さくなり滑り抑制効果が不十分となるだけでなく、脱落する可能性もでてくるため好ましくない。なおコロイダルシリカの粒子径は一次粒子の大きさである。
【００２７】
上記のように調製した紙料は抄紙機により抄紙され、本発明の重袋用包装用紙が得られる。その際使用される抄紙機としては、例えば、長網式、円網式、短網式、ツインワイヤー式抄紙機などが挙げられる。紙料中には、必要に応じて、各種のアニオン性、ノニオン性、カチオン性あるいは両性の歩留向上剤、濾水性向上剤、紙力増強剤や内添サイズ剤等の各種抄紙用内添助剤、染料、蛍光増白剤、ｐＨ調整剤、消泡剤、ピッチコントロール剤、スライムコントロール剤等の抄紙用内添助剤を適宜添加することができる。
【００２８】
かくして得られた重袋用包装用紙は、前記未晒パルプ１００質量部に対して、硫酸バンドを０．１〜２．０質量部添加して抄紙することによって、用紙中にコロイダルシリカを０．０５〜２．０質量％含有させ、ＪＩＳ  Ｐ  ８１４７−１９９４による滑り傾斜角を２６度以上に保持することが可能となる。
【００２９】
印刷及び製袋加工後の滑り傾斜角については、印刷面積、インキの種類、加工機の種類、加工機保守状態など様々な影響を受けるが、滑り傾斜角が２０度以下となると滑りトラブルが発生することが経験的に判明しており、滑り傾斜角を２６度以上に保つことができれば滑りトラブルは発生しない。
【００３０】
また、本発明において重袋用包装用紙の静摩擦係数は０．５５〜０．７０の範囲にあることが好ましい。静摩擦係数が０．５５未満では、滑り傾斜角が２６度以下になり、滑りトラブルの発生が多くなる。静摩擦係数が０．７０を超える場合、製袋加工時の紙送りがスムーズに行われ難くなり、加工適性が低下する。
【００３１】
本発明の重袋用包装用紙の滑り傾斜角、静摩擦係数が向上するメカニズムについては、界面化学的な考察が必要となるが、重袋用包装用紙は、パルプ繊維中に脂肪酸やステロール化合物などの樹脂分を多く含有しており、そのなかの摩擦係数を低下させる成分が経時にて表面にブリードして滑りを発生させると考えられる本発明では、コロイダルシリカと硫酸バンドを共存させることによりパルプ繊維に効率的に定着させることで、表面へのブリードを抑えていると考えられる。
【００３２】
以下、実施例及び比較例を挙げて本発明をより具体的に説明するが、本発明はこれら実施例に限定されるものではない。また、例中の部及び％は特に断らない限り、それぞれ質量部及び質量％を示す。
【００３３】
１．カッパー価の測定
ＪＩＳ  Ｐ  ８２１１：１９９８に準じて測定した。
【００３４】
２．静摩擦係数の測定
ＩＳＯ１５３５９：１９９９に準じて水平式摩擦係数試験機（ＭＵ  Ｍｅａｓｕｒｅｍｅｎｔ社製、商品名：「Ａｍｏｎｔｏｎｓ  ＩＩ」）を用いて、２３℃・５０％ＲＨの条件で２４時間調湿した試料のＷ面とＷ面を重ね合わせ、ＭＤ方向について測定した。
【００３５】
３．滑り傾斜角の測定
ＪＩＳ  Ｐ  ８１４７−１９９４に準じて測定した。この傾斜方法により、２３℃・５０％ＲＨの条件で２４時間調湿した試料のＷ面とＷ面を重ね合わせて、同一試料で１０回連続して測定し、１０回目の値を滑り傾斜角とした。滑り傾斜角が２６度以上であれば滑りトラブルは発生しない。
【００３６】
４．パルプ中の滑り成分の定量
パルプ中の脂肪酸、脂肪族アルコール及びステロール類のエステル化合物は、サンプル管中に２ｍｌのクロロホルムとパルプ試料０．２ｇを入れて蓋をし、１０分間超音波照射してクロロホルム抽出を行い、液体クロマトグラフィー−荷電化粒子検出器で、液体クロマトグラフィーは日本ウォーターズ社製（２６９５型）、荷電化粒子検出器は米国ＥＳＡ社製（商品名：「Ｃｏｒｏｎａ  ＣＡＤ」）を用いて定量した。
【００３７】
５．重袋用包装用紙中のコロイダルシリカ量の測定
ＪＩＳ  Ｐ  ８２５１に基づき５２５℃で灰化した。
【００３８】
６．コロイダルシリカの粒径
ナノトラック粒度分布測定装置  ＵＰＡ−ＥＸ１５０(日機装製)で測定した。
【００３９】
７．欠点の評価
製造した重袋用包装用紙についてチリ等の欠点を下記の基準で目視判定した。
Ａ：チリ等の欠点なし
Ｂ：チリ等の欠点がわずかに存在するが、実用上問題ないレベル
Ｃ：チリ等の欠点が多く、実用上問題となるレベル
【００４０】
＜実施例１＞
木材チップとしてダグラスファーを用い、液比４、硫化度２８％、有効アルカリ１７質量％（Ｎａ2Ｏとして）となるように調製した蒸解白液を用いて蒸解温度１６５℃にて２時間クラフト蒸解を行なった。クラフト蒸解終了後、黒液を分離し、得られたチップを高濃度離解機によって解繊後、濾布で遠心脱水と水洗浄を３回繰り返し、次いでスクリーンにより、未蒸解物を除き、遠心脱水してカッパー価３１．７、ステロール類のエステル化合物の含有量が絶乾パルプ質量に対して０．０７２質量％である蒸解未晒パルプを得た。この未晒パルプについてリファイナーを用いてフリーネスが５８０（ＣＳＦ）となるように叩解した。叩解後のパルプスラリーの濃度は３．６質量％であった。
上記叩解後のパルプスラリー２７７７．８部（固形分換算１００部）に、硫酸バンド１．０部（対パルプ、固形分換算）、カチオン化澱粉０．３部（対パルプ、固形分換算）添加し、日産化学工業社製コロイダルシリカ（商品名：「スノーテックス２０」、粒子径１５ｎｍ）の含有量が０．８質量％になるように、ツインワイヤフォーマにて抄紙し、米坪８４ｇ／ｍ2 の重袋用包装用紙を得た。原料パルプのステロール類のエステル化合物の含有量、重袋用包装用紙の静摩擦係数および滑り傾斜角の結果を表１に示した。
【００４１】
＜実施例２＞
コロイダルシリカとして日産化学工業社製（商品名：「スノーテックス２０Ｌ」、粒子径４５ｎｍ）を用いた以外は実施例１と同様にして重袋用包装用紙を得た。得られた重袋用包装用紙の静摩擦係数および滑り傾斜角の結果を表１に示した。
【００４２】
＜実施例３＞
コロイダルシリカとして日産化学工業社製（商品名：「スノーテックスＸＬ」、粒子径５０ｎｍ）を用いた以外は実施例１と同様にして重袋用包装用紙を得た。得られた重袋用包装用紙の静摩擦係数および滑り傾斜角の結果を表１に示した。
【００４３】
＜実施例４＞
コロイダルシリカとして日産化学工業社製（商品名：「スノーテックスＹＬ」、粒子径６０ｎｍ）を用いた以外は実施例１と同様にして重袋用包装用紙を得た。得られた重袋用包装用紙の静摩擦係数および滑り傾斜角の結果を表１に示した。
【００４４】
＜実施例５＞
コロイダルシリカとして日産化学工業社製（商品名：「スノーテックスＺＬ」、粒子径８０ｎｍ）を用いた以外は実施例１と同様にして重袋用包装用紙を得た。得られた重袋用包装用紙の静摩擦係数および滑り傾斜角の結果を表１に示した。
【００４５】
＜実施例６＞
コロイダルシリカとしてエカケミカルス社製（商品名：「ＮＰ８８２」、粒子径３ｎｍ）を用いた以外は実施例１と同様にして重袋用包装用紙を得た。得られた重袋用包装用紙の静摩擦係数および滑り傾斜角の結果を表１に示した。
【００４６】
＜実施例７＞
叩解後のパルプスラリーに、硫酸バンド１．５部（対パルプ、固形分換算）、カチオン化澱粉０．３部（対パルプ、固形分換算）で、日産化学工業社製コロイダルシリカ（商品名：「スノーテックス２０」、粒子径１５ｎｍ）を１．８質量％になるようにした以外は実施例１と同様にして重袋用包装用紙を得た。原料パルプのステロール類のエステル化合物の含有量、重袋用包装用紙の静摩擦係数および滑り傾斜角の結果を表１に示した。
【００４７】
＜実施例８＞
叩解後のパルプスラリーに、硫酸バンド０．２部（対パルプ、固形分換算）、カチオン化澱粉０．３部（対パルプ、固形分換算）で、日産化学工業社製コロイダルシリカ（商品名：「スノーテックス２０」、粒子径１５ｎｍ）を０．８質量％になるようにした以外は実施例１と同様にして重袋用包装用紙を得た。原料パルプのステロール類のエステル化合物の含有量、重袋用包装用紙の静摩擦係数および滑り傾斜角の結果を表１に示した。
【００４８】
＜実施例９＞
叩解後のパルプスラリーに、硫酸バンド０．６部（対パルプ、固形分換算）、カチオン化澱粉０．３部（対パルプ、固形分換算）で、日産化学工業社製コロイダルシリカ（商品名：「スノーテックス２０」、粒子径１５ｎｍ）を０．１質量％となるようにした以外は実施例１と同様にして重袋用包装用紙を得た。原料パルプのステロール類のエステル化合物の含有量、重袋用包装用紙の静摩擦係数および滑り傾斜角の結果を表１に示した。
【００４９】
＜実施例１０＞
叩解後のパルプスラリーに、硫酸バンド１．０部（対パルプ、固形分換算）、カチオン化澱粉０．３部（対パルプ、固形分換算）で、日産化学工業社製コロイダルシリカ（商品名：「スノーテックス２０」、粒子径１５ｎｍ）を「０．５質量％となるようにした以外は実施例１と同様にして重袋用包装用紙を得た。原料パルプのステロール類のエステル化合物の含有量、重袋用包装用紙の静摩擦係数および滑り傾斜角の結果を表１に示した。
【００５０】
＜実施例１１＞
実施例６の同じコロイダルシリカ、エカケミカルス社製（商品名：「ＮＰ８８２」、粒子径３ｎｍ）を用い、含有量を０．３質量％となるようした以外は実施例１と同様にして重袋用包装用紙を得た。得られた重袋用包装用紙の静摩擦係数および滑り傾斜角の結果を表１に示した。
【００５１】
＜実施例１２＞
（パルプの製造）
木材チップとしてダグラスファーを用い、液比４、硫化度２８％、有効アルカリ１２．５質量％（Ｎａ2Ｏとして）となるように調製した蒸解白液を用いて、蒸解温度１６５℃にて２時間クラフト蒸解を行なった。クラフト蒸解終了後、黒液を分離し、得られたチップを高濃度離解機によって解繊後、濾布で遠心脱水と水洗浄を３回繰り返し、次いでスクリーンにより、未蒸解物を除き、遠心脱水してカッパー価７０、ステロール類のエステル化合物の含有量が絶乾パルプ質量に対して０．０８９質量％である蒸解未晒パルプを原料パルプとした以外は実施例１と同様にして重袋用包装用紙を得た。原料パルプのステロール類のエステル化合物の含有量、重袋用包装用紙の静摩擦係数および滑り傾斜角の結果を表１に示した。
【００５２】
＜比較例１＞
（パルプの製造）
木材チップとしてダグラスファーを用い、液比４、硫化度２８％、有効アルカリ１１質量％（Ｎａ2Ｏとして）となるように調製した蒸解白液を用いて、蒸解温度１６５℃にて２時間クラフト蒸解を行なった。クラフト蒸解終了後、黒液を分離し、得られたチップを高濃度離解機によって解繊後、濾布で遠心脱水と水洗浄を３回繰り返し、次いでスクリーンにより、未蒸解物を除き、遠心脱水してカッパー価８５、ステロール類のエステル化合物の含有量が絶乾パルプ質量に対して０．０９７質量％である蒸解未晒パルプを原料パルプとした以外は実施例１と同様にして重袋用包装用紙を得た。原料パルプのステロール類のエステル化合物の含有量、重袋用包装用紙の静摩擦係数および滑り傾斜角の結果を表１に示した。
【００５３】
＜比較例２＞
叩解後のパルプスラリーに、硫酸バンド１．０部（対パルプ、固形分換算）、カチオン化澱粉０．３部（対パルプ、固形分換算）を添加し、日産化学工業社製コロイダルシリカ（商品名：「スノーテックス２０」、粒子径１５ｎｍ）の含有量を０．０３質量％となるようにした以外は実施例１と同様にして重袋用包装用紙を得た。原料パルプのステロール類のエステル化合物の含有量、重袋用包装用紙の静摩擦係数および滑り傾斜角の結果を表１に示した。
【００５４】
＜比較例３＞
叩解後のパルプスラリーに、硫酸バンド１．０部（対パルプ、固形分換算）、カチオン化澱粉０．３部（対パルプ、固形分換算）を添加し、日産化学工業社製コロイダルシリカ（商品名：「スノーテックス２０」、粒子径１５ｎｍ）の含有量が２．５質量％となるようにした以外は実施例１と同様にして重袋用包装用紙を得た。原料パルプのステロール類のエステル化合物の含有量、重袋用包装用紙の静摩擦係数および滑り傾斜角の結果を表１に示した。
【００５５】
＜比較例４＞
叩解後のパルプスラリーに、硫酸バンド０．０５部（対パルプ、固形分換算）、カチオン化澱粉０．３部（対パルプ、固形分換算）を添加し、日産化学工業社製コロイダルシリカ（商品名：「スノーテックス２０」、粒子径１５ｎｍ）の含有量が０．８質量％になるようにした以外は実施例１と同様にして重袋用包装用紙を得た。原料パルプのステロール類のエステル化合物の含有量、重袋用包装用紙の静摩擦係数および滑り傾斜角の結果を表１に示した。
【００５６】
＜比較例５＞
叩解後のパルプスラリーに、硫酸バンド２．５部（対パルプ、固形分換算）、カチオン化澱粉０．３部（対パルプ、固形分換算）を添加し、日産化学工業社製コロイダルシリカ（商品名：「スノーテックス２０」、粒子径１５ｎｍ）の含有量が０．８質量％となるようにした以外は実施例１と同様にして重袋用包装用紙を得た。原料パルプのステロール類のエステル化合物の含有量、重袋用包装用紙の静摩擦係数および滑り傾斜角の結果を表１に示した。
【００５７】
【表１】
0005499912.tif 000002
【００５８】
表１から明らかなように、本発明により得られた重袋用包装用紙は抄紙段階あるいは製袋段階において重袋用包装用紙の表面に防滑剤を塗布することなく滑り難いものが得られることがわかる。
【００５９】
本発明により、硫酸バンドの特定量を未晒パルプに内添して、特定のコロイダルシリカを用紙内に含有させる事により、重袋に、粉体製品を充填して積み重ねた場合にも滑りトラブルは発生しなかった。